(57)【要約】【課題】被記録媒体の色の影響を抑えて、所望の色合いを実現する。【解決手段】メディア１１、メタリックインクによって形成されたメタリックインク層１２、及び、着色インクによって形成された白色インク層１３及びカラーインク層１４を備え、メタリックインク層１２は、メディア１１の上にあり、白色インク層１３及びカラーインク層１４は、メタリックインク層１２の上であって、メディア１１とは反対側にある。【選択図】図１
2015074123.tif 000002
【特許請求の範囲】
【請求項１】
被記録媒体、金属粒子を含むインクであるメタリックインクによって形成されたメタリックインク層、及び、着色するためのインクである着色インクによって形成された着色インク層を備え、
上記メタリックインク層は、上記被記録媒体の上にあり、
上記着色インク層は、上記メタリックインク層の上であって、上記被記録媒体とは反対側にあることを特徴とする積層体。
【請求項２】
上記被記録媒体の上記メタリックインク層が形成されている側の面は黒色であることを特徴とする請求項１に記載の積層体。
【請求項３】
上記メタリックインクは、紫外線硬化型であり、且つ、溶媒を含むインクであることを特徴とする請求項１又は２に記載の積層体。
【請求項４】
上記着色インク層は、白色のインクによって形成された層であることを特徴とする請求項１〜３のいずれか１項に記載の積層体。
【請求項５】
上記着色インク層は、複数の層からなり、当該複数の層のうち、最も上記メタリックインク層側の層は、白色のインクによって形成された層であることを特徴とする請求項１〜３のいずれか１項に記載の積層体。
【請求項６】
被記録媒体上に、金属粒子を含むインクであるメタリックインクを塗布してメタリックインク層を形成するメタリックインク層形成工程と、
上記メタリックインク層の上であって、上記被記録媒体とは反対側の面に、着色するためのインクである着色インクを塗布して着色インク層を形成する着色インク層形成工程と、を含むことを特徴とする積層体の製造方法。
【発明の詳細な説明】
【技術分野】
【０００１】
本発明はインクで印刷することによって形成された積層体及びその製造方法に関するものである。
【背景技術】
【０００２】
特許文献１には、金属粉末及び溶剤を含む紫外線硬化型インクジェット用組成物が記載されている。
【先行技術文献】
【特許文献】
【０００３】
【特許文献１】特開２０１３−００１８３９号公報（２０１３年１月７日公開）
【発明の概要】
【発明が解決しようとする課題】
【０００４】
ところで、黒色のメディアに対してカラーインクで印刷を行なう場合、メディアの色がカラーインクにより形成された層を透過することによって、所望の色合いに見えないことがある。これを防ぐために、メディア上に白色インクを塗布した後に、当該白色インクによって形成された層の上に、所望の色のカラーインクを塗布する対策が考えられる。しかし、白色インクでは、メディアの色の隠ぺいが不十分であるため、メディアの色の影響を十分に抑えることができない。
【０００５】
本発明はこのような問題に鑑みて成されたものであり、被記録媒体の色の影響を抑えて、所望の色合いを実現した積層体及びその製造方法を提供することにある。
【課題を解決するための手段】
【０００６】
本発明に係る積層体は、上記課題を解決するため、被記録媒体、金属粒子を含むインクであるメタリックインクによって形成されたメタリックインク層、及び、着色するためのインクである着色インクによって形成された着色インク層を備え、上記メタリックインク層は、上記被記録媒体の上にあり、上記着色インク層は、上記メタリックインク層の上であって、上記被記録媒体とは反対側にあることを特徴としている。
【０００７】
また、本発明に係る積層体の製造方法は、被記録媒体上に、金属粒子を含むインクであるメタリックインクを塗布してメタリックインク層を形成するメタリックインク層形成工程と、上記メタリックインク層の上であって、上記被記録媒体とは反対側の面に、着色するためのインクである着色インクを塗布して着色インク層を形成する着色インク層形成工程と、を含むことを特徴としている。
【０００８】
メタリックインク層を形成するメタリックインク中の金属粒子が、被記録媒体への光の到達を遮断することにより、被記録媒体の色を隠ぺいする。これにより、着色インク層の色合いに被記録媒体の色が影響を及ぼすことを抑えることができる。よって、被記録媒体の色の影響を抑えて所望の色合いを実現できる。
【０００９】
本発明に係る積層体では、上記被記録媒体の上記メタリックインク層が形成されている側の面は黒色であってもよい。黒色の被記録媒体であっても、当該被記録媒体が着色インク層の色合いに対して影響を及ぼすことを好適に抑えることができる。
【００１０】
本発明に係る積層体では、上記メタリックインクは、紫外線硬化型であり、且つ、溶媒を含むインクであることがより好ましい。
【００１１】
メタリックインク層が薄くなるので金属粒子の動きを規制することができ、また、メタリックインクが硬化するまでの流動性が高いので金属粒子が整って整列する。よって、より多くの光の被記録媒体への到達を光に対する透過率の低い金属粒子が遮蔽して、被記録媒体の色を隠ぺいする効果が高まる。
【００１２】
本発明に係る積層体では、上記着色インク層は、白色のインクによって形成された層であってもよい。被記録媒体の色が白色のインクに対して影響を及ぼすことを抑えることができる。
【００１３】
本発明に係る積層体では、上記着色インク層は、複数の層からなり、当該複数の層のうち、最も上記メタリックインク層側の層は、白色のインクによって形成された層であってもよい。
【００１４】
白色のインクから形成された層も、被記録媒体の色を隠ぺいするので、被記録媒体の色が最表面の着色インク層の色に対して影響を及ぼすことを、より抑えることができる。
【発明の効果】
【００１５】
本発明によれば、メディアの色の影響を抑えて、所望の色合いを実現できるという効果を奏する。
【図面の簡単な説明】
【００１６】
【図１】本発明の実施形態１に係る印刷物１の構造を示す図である。
【発明を実施するための形態】
【００１７】
以下、本発明の実施の形態について、詳細に説明する。
【００１８】
＜積層体＞
まず、本発明に係る積層体の一実施形態である印刷物１について図１を用いて説明する。図１は印刷物１の構造を示す図である。
【００１９】
印刷物１はメディア１１（被記録媒体）、メタリックインク層１２、白色インク層１３（着色インク層）及びカラーインク層１４（着色インク層）から構成されている。
【００２０】
〔被記録媒体〕
メディア１１は黒色である。つまり、メディア１１のメタリックインク層１２が形成されている側の面は黒色になっている。本発明に係る積層体が備える被記録媒体の色は特に限定されるものではなく、黒色以外のものも好適に用いることができる。従来技術では、黒色の被記録媒体上にカラーインクで印刷を行なう場合、カラーインクの色合いが被記録媒体の黒色の影響を受けるが、本発明では、被記録媒体と着色インク層との間にメタリックインク層を含むので、メタリックインク層が被記録媒体の色を隠ぺいして、カラーインクの色合いに対する影響を抑えることができる。
【００２１】
メディア１１の材質としては特に限定されず、様々な種類のものを採用できる。
【００２２】
また、メディア１１には受理層が設けられていてもよい。メタリックインクが接着し難いメディア１１であってもメタリックインク層を形成することができる。どのような樹脂で受理層を形成するかについては、当業者であれば容易に理解できる。なお、受理層とはインク受容層ともいい、インクを吸収して染料、顔料等の色材を定着させるために被記録媒体上に形成される層であり、例えば、水溶性樹脂等によって形成される。また、受理層は、例えば、デンプン等の水系受理層であってもよい。また、例えば、カオリン又は酸化チタンとＳＢＲゴムとによって形成した受理層を形成することがより好ましい。また、受理層を有する被記録媒体は、その印刷面が平滑化処理されたものであることがより好ましい。
【００２３】
〔メタリックインク層〕
メタリックインク層１２は、金属粒子を含むインクであるメタリックインクによって形成された層である。メタリックインク層１２に含まれる金属粒子がメディア１１の色を隠ぺいするので、着色インク層の色合いにメディア１１の色が影響を及ぼすことを抑えることができる。
【００２４】
本発明に係る積層体が備えるメタリックインク層を形成するためのメタリックインクは金属粒子を含めばよい。
【００２５】
金属粒子は、印刷物が金属であるような質感を与えるために加える着色剤である。金属の種類としては、印刷物の用途等に応じて適宜選択すればよく、例えば、銀、アルミ等が挙げられる。また、「金属粒子」は、金属が粒子の表面に存在していればよく、金属のみから形成される粒子のみならず、非金属粒子の表面を金属で被覆された粒子も包含される。
【００２６】
金属粒子の形状は、特に限定されないが、鱗片状、扁平状であることが好ましい。鱗片状や扁平状の金属粒子が、その面方向が被記録媒体の面方向に平行になるように配向することで、輝度がより向上する。
【００２７】
金属粒子の平均粒径は、１０ｎｍ以上、２０００ｎｍ以下が好ましく、３０ｎｍ以上、１０００ｎｍ以下がより好ましい。これにより、メディアの色に対する隠ぺい性がより向上する。なお、平均粒径とは金属粒子の投影面積が最大となる方向から観察した際の面積の直径の数平均である。
【００２８】
メタリックインク中における金属粒子の含有率は、当該インク全体に対して１重量％以上、２０重量％以下であることが好ましく、２重量％以上、１０重量％以下であることがより好ましい。
【００２９】
メタリックインクは紫外線硬化型インクであることがより好ましく、紫外線硬化型インクであり、且つ、溶媒を含むインクであることがさらに好ましい。
【００３０】
紫外線硬化型インクとは、紫外線の照射を受けることで硬化するインクであり、紫外線の照射を受けることで重合するモノマー又はオリゴマー等の樹脂をバインダとして含む。このような樹脂としては、エポキシアクリレート、ウレタンアクリレート、ポリエステルアクリレート等が挙げられる。
【００３１】
メタリックインクに含まれる紫外線硬化型化合物としては、紫外線を照射した際に硬化する化合物であれば限定されない。紫外線硬化型化合物としては、例えば、紫外線の照射により重合する硬化型モノマー及び硬化型オリゴマーが挙げられる。
【００３２】
硬化型モノマーとしては、例えば、低粘度アクリルモノマー、ビニルエーテル類、オキセタン系モノマー又は環状脂肪族エポキシモノマー等が挙げられる。硬化型オリゴマーとしては、例えば、アクリル系オリゴマーが挙げられる。
【００３３】
低粘度アクリルモノマーは、ラジカル重合により重合し、硬化した樹脂を形成する。低粘度アクリルモノマーとしては、例えば、メトキシポリエチレングリコール（ｎ＝３又は９）アクリレート、フェノキシエチレングリコールアクリレート、フェノキシジエチレングリコールアクリレート、フェノキシヘキサエチレングリコールアクリレート、メトキシポリエチレングリコール（ｎ＝２、４又は９）メタアクリレート、３−クロロ−２−ヒドロキシプロピルメタアクリレート、β−カルボキシエチルアクリレート、アクリロイルモルフォリン、ダイアセトンアクリルアマイド、ビニルホルムアミド、Ｎ−ビニルピロリドン、ネオペンチルグリコールジメタクリレート、２ＰＯネオペンチルグリコールジメタクリレート、ポリエチレングリコール（ｎ＝４又は９）ジアクリレート、エチレングリコールジメタアクリレート、ナノエチレングリオールジアメタクリレート、ポリプロピレングリコール（ｎ＝２、４又は９）ジアクリレート、テトラエチレングリコールジアクリレート、グリセリンジメタクリレート、グリセリンアクリレートメタクリレート、変性エポキシ化ポリエチレングリコールジアクリレート、アクリル酸−２−（２−ビニロキシエトキシ）エチル、エトキシ化トリメチロールプロパントリアクリレート、エトキシ化グリセリントリアクリレート（ＥＯ２０モル）、又は、ＥＯ変性トリメチロールプロパントリアクリレート等が挙げられる。
【００３４】
ビニルエーテル類は、カチオン重合により重合し、硬化した樹脂を形成する。ビニルエーテル類としては、例えば、ヒドロキシブチルビニルエーテル、トリエチレングリコールジビニルエーテル、シクロヘキサンジメタノールジビニルエーテル、プロピレンカーボネートのプロペニルエーテル、ドデシルビニルエーテル、シクロヘキサンジメタノールモノビニルエーテル、シクロヘキサンビニルエーテル、ジエチレングリコールジビニルエーテル、ジエチレングリコールジビニルエーテル、２−エチルヘキシルビニルエーテル、ジプロピレングリコールジビニルエーテル、トリプロピレングリコールジビニルエーテル、ヘキサンジオールジビニルエーテル、オクタデシルビニルエーテル、ブタンジオールジビニルエーテル、イソプロピルビニルエーテル、アリルビニルエーテル、１，４−ブタンジオールジビニルエーテル、ノナジオールジビニルエーテル、シクロヘキサンジオールビニルエーテル、シクロヘキサンジメタノールビニルエーテル、トリエチレングリコールジビニルエーテル、トリメチロールプロパントリビニルエーテル、ペンタエリスリトールテトラビニルエーテル、ＶＥＥＡアクリル酸−２−（２−ビニロキシエトキシ）エチル、又は、ＶＥＥＭメタクリル酸−２−（２−ビニロキシエトキシ）エチル等が挙げられる。また、ビニルエーテル類の硬化型モノマーとしては、例えば、以下の式（Ｉ）又は（ＩＩ）の化学式で表わされるモノマーが挙げられる。
【００３５】
【化１】
2015074123.tif 000003
【００３６】
【化２】
2015074123.tif 000004
【００３７】
オキセタン系モノマーは、カチオン重合により重合し、硬化した樹脂を形成する。オキセタン系モノマーとしては、例えば、３−エチル−３−ヒドロキシメチルオキセタン、１，４−ビス「（（３−エチルオキセタン−３−イル）メトキシ）メチル」ベンゼン、３−エチル−３−「（（３−エチルオキセタン−３−イル）メトキシ）メチル」オキセタン、３−エチル−３−（２−エチヘキシロキシメチル）オキセタン、又は３−エチル−３−（フェノキシメチル）オキセタン等が挙げられる。
【００３８】
環状脂肪族エポキシモノマーは、カチオン重合により重合し、硬化した樹脂を形成する。環状脂肪族エポキシモノマーとしては、例えば、Daicel Chemical Industries Co.,Ltd製のＣｅｌｌｏｘｉｄｅ  ２０００、Ｃｅｌｌｏｘｉｄｅ  ３０００、Dow Chemical Co.製のＣＹＲＡＣＵＲＥ  ＵＶＲ−６０１５、ＣＹＲＡＣＵＲＥ  ＵＶＲ−６０２８、ＣＹＲＡＣＵＲＥ  ＵＶＲ−６１０５、ＣＹＲＡＣＵＲＥ  ＵＶＲ−６１２８、ＣＹＲＡＣＵＲＥ  ＥＲＬ−４１４０及びその誘導体、丸善石油化学株式会社製のＤＣＰＤ−ＥＰ及びその誘導体等が挙げられる。
【００３９】
アクリル系オリゴマーは、カチオン重合により重合し、硬化した樹脂を形成する。アクリル系オリゴマーとしては、例えば、ハイパーブランチ型ポリエステルアクリレート、ポリエステルアクリレート、ウレタンアクリレート、又はエポキシアクリレート等が挙げられる。
【００４０】
メタリックインク中における紫外線硬化型化合物の含有率は、当該インク全体に対して１重量％以上、９０重量％以下であることが好ましく、５重量％以上、６０重量％以下であることがより好ましい。
【００４１】
メタリックインクに含まれる溶媒としては、例えば、炭化水素系溶剤、アルコール類、エステル系溶剤、エーテル系溶剤、ケトン系溶剤、グリコール誘導体が挙げられる。
【００４２】
グリコール誘導体としては、例えば、プロピレングリコールモノメチルエーテル、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールエーテル類、グリコールエーテルアセテート類が挙げられる。
【００４３】
また、炭化水素系溶剤としては、例えば、芳香族炭化水素系溶剤、塩化炭化水素系溶剤、脂環式炭化水素系溶媒、脂肪族炭化水素系溶媒が挙げられ、例えば、ｎ−ヘキサン、ｎ−ヘプタン、ｎ−オクタン、イソオクタン、シクロヘキサン、メチルシクロヘキサン、ベンゼン、トルエン、ｏ−キシレン、ｍ−キシレン、ｐ−キシレン、エチルベンゼンなどが挙げられる。
【００４４】
また、エステル系溶剤としては、例えば、ギ酸プロピル、ギ酸−ｎ−ブチル、ギ酸イソブチル、ギ酸アミル、酢酸エチル、酢酸−ｎ−プロピル、酢酸イソプロピル、酢酸−ｎ−ブチル、酢酸イソブチル、酢酸第二ブチル、酢酸−ｎ−アミル、酢酸イソアミル、酢酸メチルイソアミル、酢酸第二ヘキシル、プロピオン酸メチル、プロピオン酸エチル、プロピオン酸−ｎ−ブチル、酪酸メチル、酪酸エチル、乳酸メチル、γ−ブチロラクトンなどが挙げられる。
【００４５】
また、ケトン系溶剤としては、例えば、メチルエチルケトン、メチル−ｎ−プロピルケトン、メチル−ｎ−ブチルケトン、メチルイソブチルケトン、ジエチルケトン、エチル−ｎ−ブチルケトン、ジ−ｎ−プロピルケトン、メシチルオキシドなどが挙げられる。
【００４６】
メタリックインク中における溶媒の含有率は、当該インク全体に対して１０重量％以上、９０重量％以下であることが好ましく、４０重量％以上、８０重量％以下であることがより好ましい。
【００４７】
メタリックインクが紫外線硬化型であることにより、塗布後に素早く硬化させることができる。
【００４８】
また、メタリックインクが、紫外線硬化型インクであり、且つ、溶媒を含むことにより、メディア１１の色を隠ぺいする効果をより高めることができる。理由は次のとおりである。溶媒を含んでいるので、メタリックインクの流動性が高い。そのため、塗布後のメタリックインクは面方向に流動しやすく、メタリックインク層の厚みが薄くなる。メタリックインク層が薄いと金属粒子の動きを規制することができる。また、流動する際に、メタリックインクに含まれる金属粒子が整って整列する。金属粒子の動きが規制され、且つ、整って整列していることにより、より多くの光のメディア１１への到達を金属粒子が遮蔽する。よって、メディア１１の色を隠ぺいする効果が高まる。
【００４９】
なお、メタリックインク層１２が薄いと、硬化収縮を抑えることができるという効果もある。つまり、メタリックインク層１２が厚くなると、層を構成するメタリックインクの表面側と底部側との硬化性の差から表面側が硬化収縮してしまう虞がある。硬化収縮が起こると、メディア１１の面方向に平行になるように配向した金属粒子の配向が乱れ、輝度が低下したり、被記録媒体の色を隠ぺいする効果が低下したりする。溶媒を含むメタリックインクを用いて、メタリックインク層１２を薄くすれば、層を構成するメタリックインクの表面側と底部側との硬化性の差をより少なくすることができ、表面側の硬化収縮を抑制することができる。よって、金属粒子の配向が乱れることを抑制でき、高い輝度を確保し、また、被記録媒体の色を隠ぺいする効果を向上することができる。
【００５０】
〔着色インク層〕
本実施形態では、白色インク層１３及びカラーインク層１４によって、本発明に係る積層体が備える着色インク層が構成されている。本発明に係る積層体が備える着色インク層は、メタリックインク層の上であって、上記被記録媒体とは反対側に、着色するためのインクである着色インクによって形成されていればよい。
【００５１】
本実施形態のように、白色インク層１３がメタリックインク層１２上に設けられていてもよく、メタリックインク層の上に白色インク以外の所望の色の着色インクで形成した着色インク層が形成されていてもよい。最表面が白色のインクから形成される層であれば、被記録媒体の色の影響を抑えた白色の積層体となる。また、メタリックインク層の上に白色のインクから形成される層を設け、当該層の上に所望の色のインクで着色インク層を形成すれば、白色のインクから形成される層が、被記録媒体の色をさらに隠ぺいするので、被記録媒体の色の影響がより抑えられた積層体となる。
【００５２】
白色インク層１３を形成するための白色のインクとしては、白色であればよく、種々のインクを採用できる。例えば、酸化チタン粒子を顔料とするインクなどが挙げられる。
【００５３】
カラーインク層１４を形成するためのインクとしては、特に限定されず、マゼンダ、シアン、イエロー等の所望のインクを採用できる。
【００５４】
＜積層体の製造方法＞
本発明に係る積層体の製造方法の一実施形態である印刷物１の製造方法について説明する。
【００５５】
印刷物１の製造方法は、メディア１１上に、メタリックインクを塗布してメタリックインク層１２を形成するメタリックインク層形成工程と、メタリックインク層１２の上であって、メディア１１とは反対側の面に、着色インクを塗布して着色インク層を形成する着色インク層形成工程と、を含む。着色インク層は、白色インク層１３及びカラーインク層１４で構成される。
【００５６】
〔メタリックインク層形成工程〕
メタリックインク層形成工程では、メタリックインクを塗布してメタリックインク層１２を形成すればよい。
【００５７】
メタリックインクを塗布する方法は、特に限定されず、例えば、インクジェットによって行ってもよい。
【００５８】
インクジェットによりメタリックインクの塗布を行なう場合は、メタリックインクがメディア１１上に着弾した後、メタリックインクの表面を平滑化するレベリングを行なうことがより好ましい。メタリックインク層１２の厚さが均一になることによって、金属粒子がより整って配向する。
【００５９】
また、インクジェットの際には、レベリングする際に隣接するメタリックインク滴同士が一体化するようにメタリックインク滴を吐出することがより好ましい。隣接するメタリックインク滴が一体化すると、金属粒子がメディア１１の面方向に平行になる配向がより促進される。例えば、鱗片状の金属粒子の面方向がメディア１１の面方向に平行になる配向がより促進される。
【００６０】
また、レベリングはメディア１１を加熱することにより行なうことがより好ましい。メディア１１の上に着弾したメタリックインクが、加熱されることにより、当該メタリックインクの濡れ性が向上して、メディア１１の面方向に広がってレベリングされる。これにより、メタリックインク中の金属粒子が配向して輝度が向上する。例えば、鱗片状の金属粒子の面方向がメディア１１の面方向に平行になるように、当該金属粒子が配向することで、輝度がより向上する。
【００６１】
加熱するための構成については、例えば、メディア１１を載置するためのプラテンにヒータを設ける等すればよい。加熱の温度としては、メタリックインクの種類等に応じて適宜設定すればよく、例えば、メディア１１の表面を４０℃以上、７０℃以下の範囲、より好ましくは５０℃に加熱することにより、メタリックインクを加熱することが好ましい。この範囲であれば、メタリックインクが好適にレベリングする。
【００６２】
メディア１１が、メタリックインクによって膨潤するか、メタリックインクが染み込むか、又はメタリックインクによって溶解されるものである場合には、着弾直後にメタリックインクを完全に硬化しない程度に硬化させる仮硬化を行なうとよい。メタリックインクのメディア１１への余分な染み出しを抑制し、且つ、より平らにレベリングさせることができる。仮硬化の後に、メタリックインクが十分にレベリングさせて、その後に、メタリックインクを完全に硬化させる本硬化を行なえばよい。メタリックインクが紫外線硬化型インクの場合には、仮硬化のときには完全に硬化しない程度に紫外線を照射して、本硬化のときに完全に硬化するまで紫外線を照射すればよい。また、レベリングは本硬化までの間であれば、仮硬化の前後及び最中のいずれのタイミングで行なってもよい。
【００６３】
なお、仮硬化における完全に硬化しない程度とは、時間が経過すれば着弾したインク滴が少しでもメディア１１の面方向に広がりレベリングする粘度を有することをいう。
【００６４】
〔着色インク層形成工程〕
本実施形態では、メタリックインク層１２上に、まず白色インク層１３を形成して、白色インク層１３の上にカラーインク層１４を形成する。
【００６５】
白色インク及びカラーインクを塗布する方法は、特に限定されず、例えば、インクジェットによって行ってもよい。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６７】
＜付記事項＞
本発明に係る積層体の一実施形態である印刷物１は、メディア１１、金属粒子を含むインクであるメタリックインクによって形成されたメタリックインク層１２、及び、着色するためのインクである着色インクによって形成された白色インク層１３及びカラーインク層１４を備え、メタリックインク層１２は、メディア１１の上にあり、白色インク層１３及びカラーインク層１４は、メタリックインク層１２の上であって、メディア１１とは反対側にある。
【００６８】
また、本発明に係る積層体の製造方法の一実施形態である印刷物１の製造方法は、メディア１１上に、金属粒子を含むインクであるメタリックインクを塗布してメタリックインク層１２を形成するメタリックインク層形成工程と、メタリックインク層１２の上であって、メディア１１とは反対側の面に、着色するためのインクである着色インクを塗布して白色インク層１３及びカラーインク層１４を形成する着色インク層形成工程と、を含む。
【００６９】
メタリックインク層１２を形成するメタリックインク中の金属粒子が、メディア１１への光の到達を遮断することにより、メディア１１の色を隠ぺいする。これにより、着色インク層の色合いに被記録媒体の色が影響を及ぼすことを抑えることができる。よって、メディア１１の色の影響を抑えて所望の色合いを実現できる。
【００７０】
印刷物１では、メディア１１のメタリックインク層１２が形成されている側の面は黒色である。黒色のメディア１１であっても、メディア１１が着色インク層の色合いに対して影響を及ぼすことを好適に抑えることができる。
【００７１】
印刷物１では、メタリックインクは、紫外線硬化型であり、且つ、溶媒を含むインクである。
【００７２】
メタリックインク層１２が薄くなるので金属粒子の動きを規制することができ、また、メタリックインクが硬化するまでの流動性が高いので金属粒子が整って整列する。よって、より多くの光のメディア１１への到達を光に対する透過率の低い金属粒子が遮蔽して、メディア１１の色を隠ぺいする効果が高まる。
【００７３】
印刷物１では、白色インク層１３は、白色のインクによって形成された層である。メディア１１の色が白色のインクに対して影響を及ぼすことを抑えることができる。
【００７４】
印刷物１では、白色インク層１３及びカラーインク層１４からなり、メタリックインク層１２側の層は、白色インク層１３である。
【００７５】
白色のインクから形成された層も、メディア１１の色を隠ぺいするので、メディア１１の色が最表面のカラーインク層１４の色に対して影響を及ぼすことを、より抑えることができる。
【産業上の利用可能性】
【００７６】
本発明は、黒色等の被記録媒体上にカラーインク等で印刷する分野に利用することができる。
【符号の説明】
【００７７】
１    印刷物（積層体）
１１    メディア（被記録媒体）
１２    メタリックインク層
１３    白色インク層（着色インク層）
１４    カラーインク層（着色インク層）
【図１】
2015074123.tif 000005